FR 2579128 A1 19860926 FR 8504390 A 19850325 La présente invention concerne la réalisation d'un réflecteur pour projecteur, notamment de véhicule automobile, par un procédé comprenant la fabrication, par injection moulage, d'une paroi comportant une couche de coeur, de volume déterminé, destinée à communiquer au réflecteur ses caractéristiques de résistance mécanique et une couche de peau, de volume déterminé, enveloppant de part et d'autre la couche de coeur en définissant notamment une face concave lisse, destinée à former une face réfléchissante du réflecteur. Dans sa demande de brevet français N 82 11748, publiée sous le numéro 2 529 507, la Demanderesse a décrit la réalisation d'une telle paroi par un procédé comprenant la succession des étapes consistant à: a) délimiter une empreinte de moulage de la paroi, d'un volume correspondant sensiblement à la somme des volumes respectifs de la couche de coeur et de la couche de peau, au moyen d'une face convexe de moulage présentant une forme complémentaire de celle de la face concave de la paroi à réaliser, et d'une face concave de moulage placée en regard de la face convexe de moulage et espacée de cette dernière, en aménageant un orifice d'injection débouchant dans l'empreinte; b) injecter dans l'empreinte, via l'orifice d'injection, un volume d'une matière thermoplastique de peau correspondant sensiblement au volume de la cou- che de peau de la paroi à réaliser, cette matière thermoplastique présentant une température de plasto- élasticité déterminée et étant injectée à une température supérieure h cette température plasto-élasticité; la matière thermoplastique de peau ainsi injectée reste rassemblée à proximité immédiate de l'orifice d'injection, dans l'empreinte, dans la mesure o celle-ci délimite un volume correspondant au volume total des couches de la paroi à réaliser; c) injecter dans l'empreinte et dans la matière thermoplastique de peau rassemblée à proximité immédiate de l'orifice d'injection, via ce dernier, un volume d'une matière de coeur à l'état fluide correspondant sen- siblement au volume de la couche de coeur de la paroi à réaliser, en maintenant la matière thermopiastique de peau à une température supérieure à sa température de plasto-élasticité de telle sorte que la matière de coeur à l'état fluide fasse migrer progressivement la matière thermoplastique de peau contre les faces convexe et concave de moulage, dans le sens d'un éloignement par rapport à l'orifice d'injection, et que la matière thermoplastique de peau s'intercale entre la matière de coeur, d'une part, les faces convexe et concave de moulage, d'autre part, dans l'empreinte; d) autoriser ou provoquer un durcissement de la matière thermoplastique de peau, au moins, pour ob- tenir une paroi rigide à l'intérieur de l'empreinte; e) dégager de l'empreinte la paroi rigide - ainsi obtenue. Cette technique, connue sous le nom de "injection bi-matière" est largement utilisée lorsqu'il s'agit de réaliser des pièces dont la couche de coeur 7 9 1 28 est réalisée, comme la couche de peau, en une matière thermoplastique; dans sa demande de brevet précitée, la Demanderesse combine cette technique d'injection et un choix particulier de la matière thermoplastique de coeur, à savoir du t6réphtalate de polyéthvlène, et propose d'utiliser la couche de peau à titre de tam- pon thermique isolant de toute part la couche de coeur vis-à-vis de l'empreinte de moulage, comparativement froide, pour ralentir le refroidissement de la couche de coeur et lui procurer une structure semicristalline particulièrement avantageuse notamment sur le plan mécanique. Il est apparu que l'on pourrait avantageuse- ment utiliser également, comme matière constituant la couche de coeur, une matière thermodurcissable judicieu- sement choisie et convenablement chargée, plus économi- que et résistant mieux aux sollicitations thermiques inhé- rentes à une utilisation de la paroi obtenue en tant que réflecteur de projecteur, en enveloppant cette couche de coeur d'une couche de peau quant à elle réalisée en matière thermoplastique de façon conventionnelle, pour communiquer à la paroi un état de surface compatible avec son utilisation en tant que réflecteur. Cependant, il est également apparu qu'il con- venait alors d'abandonner le procédé d'injection bi- matière, dont les conditions opératoires sont a priori incompatibles avec la coexistence, dans une même em- preinte de moulage, d'une matière thermoplastique de peau et d'une matière thermodurcissable de coeur; en ) effet, si l'on considère l'étape c d'injection de la matière de coeur, alors supposée thermodurcissable, et de migration conjointe de celle-ci et de la matière themopplas- tique de peau, on observe que l'impératif de porter la matière thermoplastique de peau à une température suffisamment élevée pour qu'elle reste fluide s'oppose à l'impératif de maintenir la matière thermodurcissable de coeur à une température suffisamment basse pour qu'elle reste égale- ment fluide; en ce qui concerne l'étape d, on observe que la nécessité de chauffer la matière thermodurcissa- ble de coeur pour provoquer son durcissement alors que la matière thermoplastique de peau doit au contraire être refroidie à cet effet nécessite que l'on pratique dans un premier temps la polycondensation de la matière thermodurcissable par chauffage de celle-ci, puis dans un deuxième temps le durcissement de la matière thermo- plastique de peau par refroidissement de celle-ci, en maintenant au cours de ces deux phases successives le produit en cours de réalisation à l'intérieur de l'em- preinte afin de conserver à la matière thermoplastique de peau la forme requise; ceci pose le problème de l'évacuation hors de l'empreinte, à travers la matière thermoplastique de peau, des gaz et vapeurs résultant, comme il est connu de l'Homme du métier, de la poly- condensation de la matière thermodurcissable; en ef- fet, les matières thermodurcissables perdent environ à 7 % de leur poids par évaporation (gaz, vapeur) pendant leur polycondensation, et on a jusqu'à présent considéré qu'un tel dégagement, à l'intérieur de la couche thermoplastique de peau encore à l'état fluide pendant la phase de polycondensation -de la matière thermodurcissable de coeur, constituerait un obstacle insurmontable à une liaison mécanique ou chimique entre les deux matières, et conduirait à la formation de bul- les dans la matière thermoplastique de peau, communiquant à celle-ci un aspect de surface incompatible notamment avec la définition d'une face concave lisse destinée à former une face réfléchissanted'unréflecteur. Le but de la présente invention est de lever ces incompatibilités, pour proposer un procédé d'injec- tion bi-matière applicable à la réalisation d'une pièce présentant une couche de coeur en matière thermodurcis- sable et une couche de peau en matière thermoplastique. A cet effet, le procédé selon l'invention, reprenant les étapes a, b, c, d, e telles qu'elles ont été définies plus haut, se caractérise en ce que: - lors de l'étape a, on place en saillie par rapport à la face concave de moulage, à l'intérieur de l'empreinte, une pluralité de plots décalés par rapport à l'orifice d'injection, espacés mutuellement et vis-à- vis de la face convexe de moulage, pour interdire la migration de la matière thermoplastique de peau, lors de l'étape c, contre des zones localisées de la face concave de moulage, situées à l'opposé de l'orifice d'injection par rapport aux différents plots, respecti- vement, et autoriser alors l'accès de la matière de coeur auxdites zones localisées de la face concave de moulage, - lors de l'étape c, on injecte à titre de ma- tière de coeur une matière thermodurcissable présentant une température de polycondensation supérieure à la tem- pérature de plasto-élasticité de la matière thermoplas- tique de peau, en maintenant l'empreinte de moulage à une température intermédiaire entre lesdites températu- res respectivement de polycondensation et de plasto- élasticité, et l'on escamote lesdits plots par rapport à la face concave de moulage à un stade intermédiaire de l'injection de la matière thermodurcissable de coeur, - préalablement à l'étape d, on aménage des évents débouchant dans l'empreinte par lesdites zones localisées de la face concave de moulage, - lors de l'étape d, on provoque un chauffage de l'empreinte à une température supérieure à la tempé- rature de polycondensation de la matière thermodurcis- sable de coeur puis on autorise ou provoque un refroi- dissement de l'empreinte à une température inférieure à la température de plasto-élasticité de la matière thermoplastique de peau. Ainsi, on est assuré de préserver la fluidité de la matière thermodurcissable de coeur comme celle de la matière thermoplastique de peau, c'est-à-dire no- tamment leur possibilité de migration conjointe dans l'empreinte jusqu'à ce qu'elles emplissent cette der- nière,sans risque de blocage de cette migration; lors de celle-ci, la présence des plots constituant un obsta- cle à la migration de la matière thermoplastique de peau contre la face concave de moulage aboutit à la créa- tion, dans la matière thermoplastique de peau en cours de migration, d'interruptions.immédiatement comblée par la matière thermodurcissable de coeur qui forme ainsi dans la matière thermoplastique de peau des nervures au contact direct de la face concave de moulage, alors que la matière thermoplastique de peau migre sans in- terruption contre la face convexe de moulage; lorsque l'on provoque la polycondensation de la matière thermo- durcissable de coeur, les gaz et vapeurs provoqués par cette polycondensation peuvent traverser sans la perturber la couche de matière thermoplastique de peau, via les nervures, pour gagner les évents débouchant dans l'empreinte précisément face à ces nervures; ainsi, on évite toute migration des gaz et vapeurs de poly- condensation vers la face convexe de moulage, qui for- me dans la couche de peau une face concave lisse. Si, conformément à un mode de mise en oeuvre préféré du procédé selon l'invention, la face convexe de moulage présente un poli spéculaire, elle communique ainsi ce poli spéculaire à la face concave de la pièce obtenue, et l'on peut procéder au dépôt direct d'une couche métallique réfléchissante sur cette face, sans les étapes traditionnelles d'ébavurage, de nettoyage, de vernissage, ce qui permet de simplifier considéra- blement la fabrication du réflecteur, et de réaliser une économie sensible de prix de revient. Avantageusement, l'ancrage de la couche métal- lique réfléchissante est facilité par l'incorporation de micro-charges minérales, par exemple d'oxyde de titane, de sulfate de baryum, ou autres pigments, à la matière thermoplastique de peau. De préférence, la face concave de moulage est granitée, ce qui ajoute à l'action des plots un effet de ralentissement sur la matière thermoplastique de peau, et facilite la substitution à celle-ci de la matière thermodurcissable de coeur sous forme de nervures au contact direct de la face concave de moulage. On remarquera que si la paroi obtenue présente une émergence de nervures de matière thermodurcissable de coeur dans la matière thermoplastique de peau ainsi que, éventuellement, un état de surface granité résul- tant de celui de la face concave de moulage, cette émer- gence et cet état de surface sont limités à une face convexe formée par la face concave de moulage, et ne présentent pas d'inconvénient puisque seule la face concave de la paroi est destinée à constituer une face réfléchissante du réflecteur; les nervures se révèlent au contraire-avantageuses, car elles constituent en elles- mêmes un renfort du réflecteur et permettent de réduire l'épaisseur que présente par ailleurs la couche de coeur, avec pour résultat un allégement global du réflecteur et une économie de matière thermodurcissable de coeur. D'autres caractéristiques et avantages de l'invention ressortiront de la description ci-dessous, relative à un mode de mise en oeuvre non limitatif du procédé, ainsi que des dessins annexés qui font partie intégrante de cette description. - La figure 1 montre une vue d'un moule des- tiné à la mise en oeuvre du procédé selon l'invention, en coupe par un plan incluant un axe définissant un axe optique pour le réflecteur réalisé au moyen de la paroi fabriquée dans ce moule. - Les figures 2 et 3 illustrent deux stades successifs de la migration des matières de peau et de coeur dans l'empreinte du moule, en une coupe selon un plan repéré en II-II à la figure 1, le moule proprement dit n'ayant pas été représenté. - Les figures 4 et 5 montrent des vues par- tielles, en coupe respectivement par les plans repérés en IV-IV et V-V à la figure 3. - La figure 6 montre, en une vue en pers- pective, la paroi obtenue par la mise en oeuvre du pro- cédé dans le moule illustré à la figure 1. 23 7 9 1 2 8 - Les figures 7 et 8 montrent des vues par- tielles de cette paroi en coupe par les plans repérés respectivement en VII-VII et VIII-VIII à la figure 6. - Les figures 9 à 11i montrent, en des vues en perspective, différentes formes de plots utilisables pour provoquer dans la matière thermoplastique de coeur en cours de migration des interruptions en vue de l'emer- gence de la matière thermodurcissable de coeur. Sur ces figures, on a illustré à titre d'exemple non limitatif la fabrication d'un réflecteur i présentant une forme générale connue en elle-même, et plus particulièrement visible aux figures 6 à 8; dans cet exemple, le réflecteur 1 présente un axe optique 2, et il est délimité par une paroi 3 symétrique par rapport à l'axe 2 et comportant: - une zone 4 délimitée par des faces 5 et 6 parallèles entre elles et respectivement concave et convexe, épousant la forme de paraboloidesrespectifs de révolution autour de l'axe 2, - deux zones telles que 7 dont chacune est délimitée' par une face plane telle que 8 tournée vers l'axe 2 auquel elle est parallèle et par une face plane telle que 9 parallèle à la face telle que 8 et à l'axe 2, en étant tournée dans le sens d'un éloignement radial par rapport à ce dernier. La face concave 5 de la zone 4 de la paroi 3 et les faces telles que 8, tournées vers l'axe 2, des zones telles que 7 de cette paroi définissent conjointe- ment une face concave, lisse, destinée à former une face réfléchissante du réflecteur 1 après revêtement par une couche métallique réfléchissante 10, par exemple en alumi- nium; la face convexe 6 de la zone 4 et les faces telles que 9, tournées vers l'extérieur, des deux zones telles que 7 de la paroi 3 sont par contre dénuées de tout rôle optique. Autour de l'axe 2, la zone 4 de la paroi 3 est percée de part en part d'un trou 11 de montage d'une lampe, lequel présente une forme de révolution autour de l'axe 2; autour du trou 11, la face 6 de la zone 4 de la paroi 3 présente un rebord annulaire 12, de révolu- tion autour d'un axe 2, destiné à recevoir des moyens de montage de la lampe. A l'opposé du trou 11 suivant l'axe 2, la paroi 3 présente un chant 28 suivant un plan 13 perpen- diculaire à l'axe 2, ce qui définit pour le réflecteur 1 une face ouverte 14, destinée à l'émission de lumière. Naturellement, cette forme ne constitue qu'un exemple non limitatif, et l'Homme du métier comprendra aisément que d'autres formes de réflecteur pourraient être réalisées par le procédé conforme à la présente in- vention, sans que l'on sorte pour autant du cadre de celle-ci. Selon l'invention, les différentes zones de la paroi 3, le rebord annulaire 12 ainsi qu'une rondelle obturant provisoirement le trou 11 sont réalisés en monobloc par injection moulage bi-matière, dans un moule dont un exemple de réalisation est schématisé à la figure 1 ainsi que, partiellement, aux figures 4 et 5. De façon conventionnelle, le moule 15 illustré comporte un poinçon 16 et une matrice 17 susceptibles d'être assemblés dans une position relative rigoureuse- ment définie, dans laquelle ils présentent un axe commun 18 et définissent entre eux une empreinte de moulage 19 1 1 d'une forme rigoureusement complémentaire de celle de la paroi 3 y compris la rondelle (non représentée) d'obturation provisoire du trou 11 et le rebord 12 comme il est illustré à la figurel,ouau contraire d'être séparés pour ouvrir l'empreinte 19. Plus précisément, le poinçon 16 délimite l'em- preinte 19 par une face convexe de moulage 20 présentant une zone 21 rigoureusement complémentaire de la face 5, c'est-à-dire en forme de parabololde de révolution autour de l'axe 18, et deux zones 22 et 23 rigoureusement com- plémentaires respectivement de l'unfie et l'autre des faces telles que 8, c'est-à-dire planes et parallèles entre elles et par rapport à l'axe 18 dont on notera qu'il définit pour l'empreinte 19 un axe de symétrie de même que l'axe 2 définit un axe de symétrie pour la paroi 3; dans le sens d'un rapprochement radial par rap- port à l'axe 18, la zone 21 de la face convexe de moulage se raccorde, par une arête circulaire 24, à une zone en forme de disque plan perpendiculaire à l'axe 18, cette zone 25 étant destinée au formage de la rondelle d'obturation provisoire du trou 11; dans le sens d'un éloignement radial vis-à-vis de l'axe 18, la zone 21 de la face convexe de moulage 20 se raccorde d'une part aux zones 22 et 23 et d'autre part à une face plane 26 perpendiculaire à l'axe 18 et bordant également les zones 22 et 23 de la face 20 en présentant, le long d'une arête continue 27 de liaison avec les différentes zones 21, 22, 23, une zone 29 étroitement complémentaire du chant 28 du réflecteur 1 à réaliser. Au moins les zones 21, 22, 23 de la face convexe de moulage 20 présentent avantageusement un poli 79 12 spéculaire. La matrice 17 délimite quant à elle l'empreinte 19 par une face concave de moulage 30 présentant une zone 31 en forme de parabololde de révolution autour de l'axe 18, étroitement complémentaire de la face 6, et deux zones planes, parallèles entre elles et à l'axe 18, res- pectivement 32 et 33, rigoureusement complémentaires des faces telles que 9; dans le sens d'un éloignement radial vis-à-vis de l'axe 18, la zone 31 est délimitée d'une part par jonction avec les zones 32 et 33 et d'autre part par interruption, de même que les zones 22 et 23, suivant un plan virtuel 35 perpendiculaire à l'axe 18 et commun à la face 26 du poinçon 16, le long d'une arête 34 de jonction avec cette face 26; dans le sens d'un rapprochement radial vis-à-vis de l'axe 18, la zone 31 de la face concave de moulage 30 se raccorde par une arête circulaire 39, d'axe 18, à un flanc 36 d'une rainure 37 de-révolution-autour de l'axe 18, laquelle rainure 37 présente par ailleurs un flanc 38, situé plus près de l'axe 18 que son flanc 36 et se raccordant, le long d'une arête 40 également circulaire d'axe 18, à une face annulaire plane 41 se raccordant ellemême, par une arête circulaire 42 d'axe 18, située plus près de cet axe 18 que l'arête 40, à un orifice 43 par lequel un canal d'injection 44, d'axe 18, débouche dans l'em- preinte 31; on remarquera que les zones 31, 32, 33 de la face concave de moulage 30 sont espacées des zones 21, 22, 23 de la face convexe de moulage 20 sur toute leur étendue, de même que la face 41 est espacée de la zone 25 de la face convexe de moulage 20, si bien que l'empreinte de moulage 19 communique intégralement avec l'orifice d'injection 43. La structure de poinçon 16 et de matrice 17 qui vient d'être décrite est traditionnelle, et l'Homme du métier saura quelle géométrie donner au poinçon 16 et à la matrice 17 en fonction de toute forme désirée de réflecteur 1 à réaliser; il saura également prévoir des moyens de positionnement relatif rigoureux du poinçon 16 et de la matrice 17, de même qu'il saura munir le poinçon 16 et la matrice 17 de moyens de chauffage et de refroidissement forcés de l'empreinte 31, schématisés aux figures 1, 4, 5 par des canaux 45 de circulation de fluide dans le poinçon 16 à proximité immédiate des différentes zones de la face convexe de moulage 20, et par des canaux 46 de circulation d'un tel fluide dans la matrice 17, le long de la face concave de moulage 30, de la rainure 37 et du canal d'injection 44. Le moule illustré à la figure 1 se distingue des moules habituellement utilisés en injection moulage, notamment de deux matières thermoplastiques, par un état de surface granité de la face -concave de moulage 30 au moins dans ses zones 31, 32, 33, et par la pré- sence de plots tels que 47 susceptibles d'être mis en saillie à l'intérieur de l'empreinte 19, par rapport à ces trois zones 31, 32, 33 de la face concave de moula- ge 30, ou au contraire d'être escamotés dans la matrice 17 par rapport à ces zones 31, 32, 33. L'un de ces plots 47, correspondant à la zone 32 de la face concave de moulage 30, est plus particu- lièrement visible à la figure 4 o on l'a illustré en traits pleins dans sa position en saillie à l'intérieur de l'empreinte 19, et en traits mixtes dans sa position d'escamotage à l'intérieur de la matrice 17, étant entendu 2 5 7 9121 que la description de ce plot s'applique également aux plots analogues placés dans les zones 31 et 33 de la face concave de moulage 30. Le plot 47 visible à la figure 4, également représenté à la figure 9, présente une forme générale de révolution autour d'un axe 48 perpendiculaire à la zone 32 à laquelle il correspond; dans le sens d'un éloignement radial par rapport à l'axe 48, ce plot 47 est délimité par une face 49 cylindrique de révolution autour de l'axe 48 alors que, transversalement par rap- port à cet axe, il est délimité vers l'empreinte 19 par une face d'extrémité 50, conique de révolution au- tour de l'axe 48 et convergeant vers la zone associée 22 de la face convexe de moulage 20; à l'opposé de sa face d'extrémité 56 suivant l'axe 48, le plot 47 se raccorde de facon solidaire à une tige 51 délimitée par une face 52 cylindrique de révolution autour de l'axe 48 avec un diamètre supérieur à celui de la face 49 du plot 47, si bien que la face 49 de ce dernier est reliée à la face 52 de la tige 51 par un épaulement annulaire 53, de révolution autour de l'axe 48. Pour recevoir le plot 47 et la tige 51, et les guider au coulissement suivant l'axe 48, la matrice est percée d'un alésage 54 débouchant dans la zone 32 de la face concave de moulage 30, plus près de la jonc- tion de la zone 32 avec la zone 31 que de l'arête 34; à sa jonction avec la zone 32, l'alésage 54 est délimité par une face 55 cylindrique de révolution autour de l'axe 48 avec un diamètre sensiblement identique à celui de la face 49 du poinçon 47 de façon à établir un contact coulissant, alors qu'il est délimité par ailleurs par une face 56 également cylindrique de révolution autour de l'axe 48 avec un diamètre sensiblement identique à celui de la face 52 de la tige 51 pour établir également un contact coulissant; les faces 55 et 56 sont reliées par un épaulement annulaire 57 de révolution autour de l'axe 48, lequel épaulement annulaire 57 sert de butée pour l'épaulement annulaire 53, et limite ainsi le cou- lissement de l'ensemble tige 51 - plot 47 vers l'inté- rieur de l'empreinte 19; la distance séparant l'épau- lement 57 de la zone 32 de la face 30, parallèlement à l'axe 48, est inférieure à la dimension que la face 49 du plot 47 présente parallèlement à l'axe 48 de telle sorte que la butée mutuelle des épaulements 53 et 57 corresponde à une saillie du plot 47 à l'intérieur de l'empreinte 19, par rapport à la zone 32 de la face 30; toutefois, le plot 47 présente une dimension hors-tout, parallèlement à l'axe 48, d'épaulement 53 à la face 50, inférieure à la distance séparant l'épaulement 57 de la zone 22 de la face 20 associée à la zone 32 de la face 30 de telle sorte que, lorsque les épaulements 53 et 57 sont en butée mutuelle, la face d'extrémité 50 du plot 47 reste espacée de la zone 22 de La face 20 comme on l'a illustré à la figure 4; par rapport à une telle position, un coulissement conjoint de la tige 51 et du plot 47 à l'intérieur de l'alésage 54 parallèlement à l'axe 48 de façon à décaler mutuellement les épaule- ments 53 à 57 permet d'escamoter totalement le plot 47 par rapport à la zone 32 de la face 30: Le coulissement de la tice 51 et du plot 47 dans la matrice 17 peut être provoqué à volonté par tout moven appro- prié, et par exemple par des moyens hydrauliques schématisés en 58, avantageusement communs à plusieurs plots 47 de telle sorte que leur mouvement d'escamotage ou de mise en saillie à l'intérieur de l'empreinte 19 soit simultané. Plusieurs plots 47 sont ainsi prévus dans la zone 32, dans laquelle ils se répartissent le long d'une courbe virtuelle 59 longeant la jonction de la zone 32 avec la zone 31, en étant espacés deux à deux le long de cette courbe 59 comme il ressort de l'examen des figures 2 et 3; les plots sont disposés d'une façon analogue dans la zone 33, dans laquelle ils se répartissent le long d'une courbe virtuelle longeant la jonction de cette zone 33 avec la zone 31; ces plots, montés au coulissement dans la matrice 17 de la façon décrite précédemment, peu- vent amenés, par action sur les moyens 58, dans une posi- tion d'escamotage par rapport à la zone 33, ou dans une position dans laquelle ils forment une saillie par rapport à cette face 33 en restant toutefois espacés vis-à-vis de la zone correspondante 23 de la face convexe de mou- lage 20; dans la zone 31, les plots 47 sont montés au coulissement de la même façon par rapport à la matrice 17, entre une position d'escamotage vis-à-vis de la zone 31 et une position dans laquelle ils forment saillie à l'intérieur de l'empreinte 19 en restant toutefois espacés vis-à-vis de la zone 21 de la face convexe de moulage 20; dans cette zone 31 de la face concave de moulage 30, les plots 47 sont répartis suivant un cercle virtuel 60 d'axe 18, situé entre l'arête 39 de jonction avec la rainure 37 et la jonction de la zone 31 avec les zones 32 et 33, en étant espacés deux à deux le long du cercle 60 et en présentant des axes de coulissement par rapport à la matrice 17 localement perpendiculaires à la zone 31 de la face 30. Ainsi, si l'on considère chaque plot 47 indi- viduellement, et si l'on considère un plan parallèle à l'axe 18 (ou éventuellement incluant cet axe) et incluant l'axe 48 de ce plot 47, comme c'est par exemple le cas du plan de coupe repéré en IV-IV à la figure 3, on remar- que que, dans les zones de l'empreinte 19 situées suivant ce plan et à proximité immédiate de celui-ci, de part et d'autre de lui, leplot 47 considéré délimite d'une part entre lui et l'orifice d'injection 43 une zone 61 dans laquelle une migration conjointe de deux matières fluides injectées successivement dans l'empreinte 19 peut se produire dans les conditions traditionnelles de l'injec- tion bi-matière, c'est-à-dire avec interposition d'une pellicule continue de la matière injectée en premier de part et d'autre de la matière injectée en second, entre cette dernière et aussi bien la face convexe de moulage que la face concave de moulage 30, et d'autre part, entre le plot 47 et la zone 29 de la face 26 du poinçon 16, une zone 62 dans laquelle la migration de la matière injectée en premier le long de la face concave de moulage (et plus précisément le long de la zone 32 de celle- ci si l'on se réfère à la figure 4, étant entendu qu'un phénomène analogue se produit pour tout plot 47) ne peut intervenir librement; le plot 47 provoque dans la matière injectée en premier une interruption immédiatement conm- blée par la matière injectée en second qui peut donc venir au contact direct de la face concave de moulage 30 (zone 32 dans l'exemple illustré à la figure 4) dans la zone 62; pour la mise en oeuvre du procédé selon l'in- vention, dans cette zone 62, suivant le plan précité parallèle à l'axe 18 (ou incluant celui-ci) et incluant l'axe 48 du plot 47 considéré, dbouchent dans la face concave de moulage 30 (c'est-à-dire dans la zone 32 dans l'exemple illustré à la figure 4) plusieurs évents 63 aménagés dans la matrice 17. Par contre, les espaces 64 séparant deux plots 47 immédiatement voisins laissent migrer sans perturbation la matière injectée en premier, si bien que les conditions habituelles de l'injection bi-matière se retrouvent dans ces espaces 64, de même que dans des plans parallèles au plan 18 (ou incluant celui-ci) et passant par ces espaces 64, comme c'est le cas du plan de coupe repéré en V-V à la figure 3. Pour la mise en oeuvre du procédé selon l'in- vention, le moule qui vient d'être décrit est associé à une tête d'injection bi-matière 65 juxtaposée à la matrice 17 et présentant face au canal 44 suivant l'axe 18, et en communication étanche avec le canal 44, d'une part un conduit tubulaire 66 d'axe 18 et d'autre un conduit annulaire 67 disposé coaxialement autour du conduit 66; dans le cadre de la mise en oeuvre du pro- cédé selon l'invention, l'un de ces conduits, à savoir par exemple le conduit 66, est destiné à l'injection dans l'empreinte 19 d'une matière thermodurcissable de coeur à l'état fluide, et il est relié à cet effet à des moyens d'alimentation en une telle matière sous pression, de tels moyens étant connus de l'Homme du métier et ne né- cessitant de ce fait pas de description; l'autre de ces conduits, à savoir le conduit 67 dans cet exemple, est destiné à assurer l'injection, dans l'empreinte 19, de la matière thermoplastique de peau à l'état fluide, et il est relié à cet effet à des moyens d'alimentation en une telle matière portée à une température supérieure à sa température de plasto-élasticité; pour maintenir à l'état fluide aussi bien la matière thermodurcissable de coeur que la matière thermoplastique de peau, la tête d'injection 65 présente autour du conduit 67 des moyens de chauffage 68 par exemple réalisés sous forme de résistancesélectriquesafin de maintenir la matière thermoplastique du conduit 67 à une température supé- rieure à sa température de plasto-élasticité, alors quedes moyens de réfrigération 69 réalisés par exemple sous la forme d'un circuit de circulation d'un fluide réfrigérant sont disposés autour du conduit 66 afin de maintenir la matière thermodurcissable à une température inférieure à sa température de polycondensation; en outre, entre les moyens 69 et le conduit 67 est interca- lée au moins une couche d'un isolant thermique approprié 70.; la réalisation d'une telle tête d'injection 65 est du domaine des aptitudes normales d'un Homme du métier et la structure qui vient d'être décriten'est nullement limitative, dès lors que sont conciliés les impératifs liés au maintien de la matière thermodurcissable comme de la matière thermoplastique à l'état fluide. La mise en oeuvre du procédé selon l'inven- tion peut s'effectuer de la façon suivante au moyen d'une telle tête d'injection 65 et d'un moule 15, suppo- sés assemblés dans une disposition relative coaxiale comme il est illustré à la figure 1, le poinçon 16 étant assemblé à la matrice 17 de façon à délimiter l'empreinte 19 et la tête d'injection 65 étant assemblée à la matrice 17 de telle sorte que le canal d'injection 44 de cette dernière, et avec lui l'ensemble de l'empreinte 19, soit en communication étanche avec les deux conduits 66 et 67 de la tête d'injection 65. Initialement, les plots 47 occupent, sous l'action des moyens 58, leur position en saillie à l'in- térieur de l'empreinte 19 comme il est illustré aux figures 1 à 4. En prenant soin de choisir la matière thermo- plastique de peau et la matière thermodurcissable de coeur de telle sorte que la température de polycondensa- tion de la seconde soit supérieure à la température de plasto-élasticité de la première, on porte l'empreinte 19 du moule à une température intermédiaire entre ces deux températures, par circulation d'un fluide approprié dans les canaux 45 et 46, et l'on maintient cette tempé- rature intermédiaire dans l'empreinte 19, grâce à une- régulation de température de ce fluide par des moyens connus en eux-mêmes, pendant les deux phases successives d".injection de la matière thermoplastique de peau puis de la matière thermodurcissable de coeur qui vont être décrites à présent. Dans un premier temps, on injecte via le con- duit 67 la matière thermoplastique de peau à l'état fluide qui, compte tenu de la température à laquelle est portée l'empreinte 19, conserve sa fluidité; le volume de matière thermoplastique de peau ainsi injecté corres- pond sensiblement au volume de la peau dans le réflecteur 1 à réaliser, soit généralement environ 1/3 du volume total de la couche de renforcement et de la couche de peau dans ce réflecteur, c'est-à-dire également environ 1/3 du volume de l'empreinte 19 si bien que la matière thermoplastique ainsi injectée reste groupée, dans cette empreinte 19, autour de l'orifice d'injection 43 et dans le canal 44; -de préférence, le trajet séparant chacun des plots 47 de l'orifice d'injection 43 dans l'empreinte 19 est tel que ces plots 47 restent dégagés de la matière thermoplastique de peau ainsi injectée, même après injection de la totalité du volume désiré *de cette matière. Après cette injection, on enchaîne directement l'injection, via le conduit 66, de la matière thermodur- cissable de coeur, aue le maintien de l'empreinte 19 et, avec celle-ci, de la matière thermoplastique de peau à une température inférieure à sa température de poly- condensation permet de conserver à l'état fluide, de même que la matière thermoplastique de peau; au fur et à mesure de cette injection de la matière thermodurcissa- ble, dont le volume total ainsi injecté correspond sensi- blement au volume total de matière thermodurcissable pré- vu dans le réflecteur 1 à réaliser, et plus Préciséiment au complément du volume de matière thermoplastique injec- tée en premier au volume total de l'empreinte 19, la matière thermodurcissable fait migrer progressivement la matière thermoplastique dans l'empreinte 19, dans le sens 71 d'un éloignement par rapport à l'orifice d'in- jection 43 et, jusqu'à ce que la matière thermoplastique atteigne ainsi les plots 47, on assiste au phénomène connu de formation d'une couche de matière thermodurcis- sable de coeur entre deux pellicules de matière thermo- plastique de peau tapissant respectivement la face convexe de moulage 20 et la face concave de moulage 30. Toutefois, dès lors que la matière thermo- plastique de peau poussée par la matière thermodurcis- 257912i sable de coeur atteint les plots 47, ce phénomène connu ne se poursuit que dans les espaces 64 intermédiaires entre deux plots 47 voisins, puis, au fur et à mesure que la migration continue, dans chacun des espaces intercalaires entre deux zones 62 de 1 'emreinte 19 voisines; la figure 5 illustre ce phénomène, et montre une couche 72 de matière thermodur- cissable de coeur à l'état fluide, migrant dans le sens 71, de l'orifice d'injection 43 vers la zone 29 de la face 26 du poinçon 16, en poussant devant elle un volume 74 de matière thermoplastique de peau tapissant progres- sivement la face convexe de moulage 20 et la face concave de moulage 30 (et plus précisément les zones 22 et 32 de ces faces dans le cas de la coupe illustrée à la figure ), de part et d'autre de la couche 72 de matière thermo- durcissable de coeur; ce phénomène se poursuit jusqu'à ce que le volume 74 de matière thermoplastique de peau vienne épouser la zone 29 de la face 26 de l'empreinte, et se trouve alors réduit à un minimum. Par contre, dès lors que, au cours de la mi- gration conjointe de la matière thermodurcissable de coeur et de la matière thermoplastique de peau envelop- pant cette matière thermodurcissable de coeur, la pelli- cule 73 de matière thermoplastique de peau se dévelop- pant au contact de la face concave de moulage 30 rencon- tre un plot 47, elle est entravée dans sa migration dans le sens 71 et se déchire comme on l'a illustré à la figure 4, si bien que la matière thermodurcissable de coeur 72 peut accéder librement, en aval du plot 47 s1 l'on se réfère au sens de migration 71, à la face concave de moulage 30 (et plus précisément à la zone 32 de celle- ci si l'on considère la coupe illustrée à la figure 4); compte tenu de ce que la pression à laquelle la matière thermodurcissable de coeur est injectée est dominante par rapport à la pression qui en résulte dans la matière thermoplastique de peau, compte tenu en outre d'un choix judicieux de la viscosité de la matière thermoplastique de peau, celle-ci ne peut reconstituer une pellicule au contact de la face concave de moulage 30 en aval de chacun des plots 47 dans le sens 71, si bien que se forment au contact de la face concave de moulage 30, dans la couche de matière thermoplastique de peau, des émer- gences de matière thermodurcissable de coeur, présentant la forme de nervures 75 s'étendant de chacun des plots 47, respective- ment, jusqu'à la zone 29 de la face 26 du poinçon 16, dans chacune des zones 62 de l'empreinte; ce phénomène est facilité -par l'aspect de surface granité que présente avantageusement la face concave de moulage 30, lequel freine la migration de la matière thermoplastique de peau au contact de cette face 30 et s'oppose à une migration de la matière thermoplasti- que de peau au contact de cette face après formation d'une déchirure par un plot 47, en aval de ce plot si l'on se réfère au sens de migration 71. La figure 3 illustre une phase intermédiaire de cette migration, et montre la formation des émergences de matière thermodurcissable de coeur 72 dans des inden- tations de matière thermoplastique de peau 73 tapissant par ailleurs la face concave de moulage 30. Dès lors que, au cours de l'injection de la matière thermodurcissable de coeur et de sa migration conjointe avec la matière thermoplastique de peau, cette dernière a atteint et dépassé les différents plots 47, qui ont donné lieu à la formation d'interruptionsdans cette matière thermoplastique de peau, on peut provoquer l'escamotage des différents plots 47, par une action sur les moyens 58; de préférence, cependant, cet escamotage n'est provoqué que lorsque pratiquement la totalité du volume désiré de la matière thermodurcissable de coeur a été injectée, ce qui permet d'assurer la stabilité des émergences en forme de nervures 75 de matière thermo- durcissable de coeur; l'escamotage de chacun des plots 47 libère dans l'empreinte 19 un volume immédiatement comblé en majeure partie par la matière thermodurcissa- ble de coeur, et partiellement par-la matière thermo- plastique de peau. Dès lors que l'injection de la matière thermo- durcissable de coeur est terminée, de même que sa migra- tion conjointe avec la matière thermoplastique de peau, on provoque un chauffage de l'empreinte 19 à une tempé- rature supérieure à la température de polycondensation de la matière thermodurcissable de coeur, en faisant cir- culer à cet effet un fluide porté à la température con- venable dans les canaux 45 et 46, et en assurant l'immo- bilisation relative de la matrice 17 du poinçon 16; il s'ensuit la polycondensation de la matière thermodurcis- sable de coeur, avec-dégagement de gaz et de vapeur qui, via les nervures 75, s'acheminent dans les zones 62 vers les évents 63 qui les évacuent à l'extérieur de l'empreinte 19. Lorsque la polycondensation est ainsi réalisée, on provoque le refroidissement de l'empreinte 19, par circulation d'un fluide porté à la température appropriée dans les canaux 45 et 46, jusqu'à une température infé- rieure à la température de plasto-élasticité de la matière thermoplastique de peau, jusqu'au durcissement de cette dernière. On obtient ainsi à l'intérieur de l'empreinte 19 une pièce rigide que l'on dégage ensuite en séparant le moule 15 de la matrice 17. La pièce ainsi obtenue présente la forme générale de la paroi 3 du réflecsteur 1 avant dépôt de la couche de métalli- sation réfléchissante 10, si ce n'est que cette pièce est intégralement fermée, à l'intérieur du rebord annu- laire 12 formé par la rainure 37, par une rondelle de matière formée entre la zone 25 de la face convexe de moulage 20, d'une part, et la face 41 ainsi que le canal d'injection 44, d'autre part; cette rondelle est ensuite éliminée par exemple par alésage, pour former le trou 11. Les zones 21, 22, 23 de la face convexe de moulage 20 ayant formé respectivement la face 5 et les faces telles que 8 de la paroi 3 en leur communiquant leur poli spéculaire, la paroi 3 ainsi obtenueprésente vers l'axe 2, correspondant à l'axe 18, une face concave intégralement définie par de la matière thermoplastique de peau 73 et présentant un poli spécu- laire tel que l'on peut y déposer directement une couche métallique réfléchissante 10, par exemple une couche d'aluminium déposée sous vide, sans traitement préalable de cette face. Les zones 31, 32, 33 de la face concave de moulage 30 ayant donné naissance respectivement à la face 6 et aux faces telles que 9 de la paroi 3, celle-ci présente également vers l'extérieur une couche de matière thermoplastique de peau 73 mais, dans des zones corres- pondantes aux zones 62 de l'empreinte de moulage 19, à cette couche de matière thermoplastique 73 se substituent des émergences localisées 75 de la matière thermodurcissa- ble de coeur par ailleurs enveloppée intégralement par la matière thermoplastique de peau 73, ces émergences loca- lisées 75 présentant par rapport au reste de la couche de matière thermodurcissable de coeur 72 la forme de nervures disjointes intercalées dans la matière thermoplas- tique de peau 73; la face 6 de même que les faces telles que 9 de la paroi 3 sont granitées du fait de leur for- mage par la face concave de moulage 30, mais cet aspect de surface est sans importance puisque ces faces sont dénuées de rôle optique; les émergences 75 de matière thermodurcissable de coeur se prolongent jusqu'au chant 28 de la paroi 3. Naturellement, de nombreuses matières thermo- plastiques et matières thermodurcissables peuvent se prêter à la mise en oeuvre du procédé, pourvu que la température de polycondensation de la matière thermodur- cissable soit supérieure à la température de plasto- élasticité de la matière thermoplastique. A titre d'exemple non limitatif, on choisira avantageusement une matière thermoplastique de peau présentant une fluidité de 30 à 45 g (10 mn) suivant un étuvage soit de 3 heures à 150 C, soit de 1 heure à C, suivant les normes ASTM D1238 (T), en maintenant l'empreinte de moulage 19 à une température de l'ordre de 130 C à 180 C lors de l'injection de cette matière thermoplastique de peau puis de l'injection de la matière thermodurcissable de coeur accompagnée de la migration conjointe des deux matières. Par exemple, on choisira une matière thermo- plastique de peau d structure cristalline dans le groupe comportant les polyoléfines (par exemple polyméthylêne- pentène), les polyamides (par exemple homopolyamide ali- phatique partiellement cristallin, polyamide 4.6, 6.6, 6G), les polyéthers (par exemple polyoxyphénylène), les poly- sulfures (par exemple polyphénylène-sulfure), les polyesters linéaires (par exemple polyéthylène-téréphtalate),et leurs mélanges; de préférence, on y incorporera des micro- charges minérales telles que de l'oxyde de titane, du sulfate de baryum ou autres pigments, par exemple à raison de 17% environ, l'expérience ayant montré une telle adjonction facilite l'ancrage direct de la couche métallique réfléchissante 10 sur la matièrethermoplasti- que de peau 73; la matière thermodurcissable de coeur sera choisie par exemple dans le groupe comportant les polyesters insaturés et les résines phénolicues, avantageusement charges par exemple de fibres de verre, avec ou sans agent gonflant; de préférence, on prévoira l'adjonc- tion d'agent gonflant dans une proportion de l'ordre de 5% environ, l'expérience montrant qu'une telle adjonc- tion procure un gain de poids, facilite la mise en oeuvre, et procure une répartition plus homogène des charges telles que les fibres de verre, en entraînant une notable amélioration des caractéristiques mécaniques du matériau thermodurcissable après polycondensation. Naturellement, de nombreuses variantes de mise en oeuvre du procédé qui vient d'être décrit pourront être apportées à celui-ci sans que l'on sorte pour autant du cadre de la présente invention; notamment, la forme des plots 47 pourra être différente de la forme décrite et représentée, et l'on pourra par exemple donner à ces plots les formes illustrées aux figures 10 et 11, à savoir une forme dans laquelle la face conique 50 est remplacée par une face plane, respectivement 76 ou 77, 5. et dans laquelle la face 49 est remplacée par une face - hémicylindrique 78 d'axe 48 tournée vers l'amont en référence au sens de migration 71 et par une face plane 79 tournée vers l'aval en référence h ce sens (figure 10) ou par trois faces planes 80, 81, 82 jointives deux à deux le long d'arêtes rectilignes 83, 84, 85 parallèles à l'axe 48 et dont l'une 83 est tournée vers l'amont en référence au sens 71 alors que la face 82 délimitée par les deux autres arêtes 84, 85 est tournée vers l'aval en référence à ce sens; quelle que soit la forme de plots choisie, on pourra également réaliser les moyens d'escamotage ou de mise en saillie de ces plots à l'intérieur de l'empreinte 19 du moule d'une façon différente de celle qui a été décrite et schématisée. REVENDICATIONS 1. Procédé de réalisation d'un réflecteur pour projecteur, notamment de véhicule automobile, comprenant la fabrication d'une paroi (3) comportant une couche de coeur (72), de volume déterminé, destinée à communiquer au réflecteur (1) ses caractéristiques de'résistance mécanique et une couche de peau, (73, 74) de volume déter- miné, enveloppant de part et d'autre la couche de coeur (72) en définissant une face concave lisse (5,8) destinée à former une face réfléchissante du réflecteur (1), par la succession des étapes consistant à: a) délimiter une empreinte (19) de moulage de la paroi (3), d'un volume correspondant sensiblement à la somme desdits volumes, au moyen d'une face convexe de moulage (20) présentant une forme complémentaire de celle de ladite face concave (5, 8), et d'une face concave de moulage (30) placée en regard de la face convexe de moulage (20) et espacée de cette dernière, en aménageant un orifice d'injection (43) débouchant dans l'empreinte (19), b) injecter dans l'empreinte (19), via l'ori- fice d'injection (43), un volume d'une matière thermo- plastique de peau (73, 74) correspondant sensiblement audit volume de la couche de peau, ladite matière thermoplasti- que (73, 74) présentant une température de plasto-élasti- cité déterminée et étant injectée à une température supé- rieure à cette température de plasto-élasticité, c) injecter dans l'empreinte (19) et dans la matière thermoplastique de peau (73, 74), via l'orifice d'injection (43), un volume d'une matière de coeur (72) à l'état fluide correspondant sensiblement audit volume de la couche de coeur, en maintenant la matière thermo- plastique de peau (73, 74) à une température supérieure à sa température de plasto-élasticité de telle sorte que la matière de coeur (72) à l'état fluide fasse migrer progressivement la matière thermoplastique de peau contre les faces convexe et concave de moulage (20, 30), dans le sens (71) d'un éloignement par rapport à l'orifice d'injection (43),et que la matière thermoplastique de peau (73, 74) s'intercale entre la matière de coeur (72), d'une part, les faces convexe et concave de moulage (20, 30), d'autre part, dans l'empreinte (19), d) autoriser ou provoquer un durcissement de la matière thermoplastique de peau (73, 74), au moins, pour obtenir une paroi rigide (3) à l'intérieur de l'em- preinte (19), e) dégager de l'empreinte (19) la paroi rigide (3) ainsi obtenue, caractérisé en ce que: - lors de l'étape a, on place en saillie par rapport à la face concave de moulage (30), à l'intérieur de l'empreinte (19), une pluralité de plots (47) décalés par rapport à l'orifice d'injection (43), espacés mutuelle- ment et vis-à-vis de la face convexe de moulage (20), pour interdire la migration de la matière thermoplasti- que de peau (73, 74), lors de l'étape c, contre des zones localisées de la face concave de moulage (30) (zones 62 de l'empreinte), situées à l'opposé de l'orifice d'injec- tion (43) par rapport aux différents plots (47), respec- tivement, et autoriser alors l'accès de la matière de coeur (72) auxdites zones localisées de la face concave de moulage (30) (zones 62 de l'empreinte), - lors de l'étape c, on injecte à titre de matière de coeur une matière thermodurcissable (72) présentant une température de polycondensation supérieure à la température de plasto-élasticité de la matière thermoplastique de peau (73, 74), en maintenant l'empreinte de moulage (19) à une température intermédiaire entre les- dites températures respectivement de polycondensation et de plastoélasticité, et l'on escamote lesdits plots (47) par rapport à la face concave de moulage (30) à un stade intermédiaire de l'injection de la matière thermo- durcissable de coeur (72), - préalablement à l'étape d, on aménage des évents (63) débouchant dans l'empreinte (19) par lesdites zones localisées de la face concave de moulage (30) (zones 62 de l'empreinte), - lors de l'étape d, on provoque un chauffage de l'empreinte (19) à une température supérieure à la température de polycondensation de la matière thermodur- cissable de coeur (72) puis on autorise ou provoque un refroidissement de l'empreinte (19) à une température inférieure à la température de plastoélasticité de la matière thermoplastique de peau (73, 74). 2. Procédé selon la revendication 1, caractérisé en ce que l'on choisit ou l'on réalise une face convexe de moulage (20) présentant un poli spéculaire, et en ce que l'on applique une couche métallique réfléchissante (10) directement sur la face concave (5, 8) de la couche de peau (73), après l'étape e. 3. Procédé selon la revendication 2, caractérisé en ce que la matière thermoplastique de peau (73, 74) contient des micro-charges minérales. 4. Procédé selon l'une quelconque des revendi- cations 1 à 3, caractérisé en ce que la matière thermo- plastique de peau (73, 74) présente une fluidité de à 45 grammes (10 minutes) suivant un étuvage soit de 3 heures à 150 C, soit de 1 heure à 180 C, suivant les normes ASTM D1238 (T), et en ce que l'on maintient l'empreinte de moulage (19) à une température de l'ordre de 130 C à 180 C lors des étapes b et c. 5. Procédé selon la revendication 4, caracté- risé en ce que la matière thermopfastique de peau (73, 74) est choisie dans le groupe comportant les polyoléfines (par exemple polyméthylènepentène), les polyamides (par exemple homopolyamide aliphatique partiellement cristal- lin, polyamide 4.6,-6.6, 6G), les polyéthers (par exem- ple polyoxyphénylène), les polysulfures (par exemple polyphénylènesulfure), les polyesters linéaires (par exemple polyéthylène-téréphtalate), et leurs mélanges. 6. Procédé selon l'une quelconque des reven- dications 1 à 5, caractérisé en ce que le volume de matière thermoplastique dé peau (73, 74) est de l'ordre de 1/3 du volume de l'empreinte (19). 7. Procédé selon l'une quelconque des reven- dications 1 à 6, caractérisé en ce que l'on choisit ou l'on réalise une face concave de moulage (30) granitée. 8. Procédé selon l'une quelconque des revendi- cations 1 à 7, caractérisé en ce que la matière thermo- durcissable de coeur (72) est chargée. 9. Procédé selon la revendication 8, caracté- risé en ce que la matière thermodurcissable de coeur (72) est chargée de fibres de verre. 10. Procédé selon l'une quelconque des reven- dications 1 à 9, caractérisé en ce que la matière thermo- durcissable de coeur (72) est choisie dans le groupe comportant les polvesters insaturés et les résines phénoliaues avec ou sans agent gonflant. 11. Procédé selon l'une quelconque des reven- dications 1 à 10, caractérisé en ce que l'on escamote les plots (47) dans un stade final de l'injection de la matière thermodurcissable de coeur (72). 12. Réflecteur pour projecteur, notamment de véhicule automobile, comprenant une paroi (3) comportant une couche de coeur (72) communiquant au réflecteur (1) ses caractéristiques de résistance mécanique et une couche de peau en matière thermoplastique (72, 74) en- veloppant de part et d'autre la couche de coeur (72) en définissant une face concave (5, 8) destinée à former une face réfléchissante du réflecteur (1) et une face convexe (6, 9) située à l'opposé de la face concave (5, 8), caractérisé en ce que la couche de coeur (72) est en une matière thermodurcissable et présente des émergences localisées (75) à travers la couche de peau (73, 74) en matière thermoplastique, jusqu'à ladite face convexe (6, 9). 13. Réflecteur selon la revendication 12, caractérisé en ce que lesdites émergences localisées (75) présentent la forme de nervures disjointes de matière thermodurcissable de coeur (72) dans la couche de peau (73, 74). 14. Réflecteur selon l'une quelconque des revendications 12 et 13, caractérisé en ce que ladite face concave (5, 8) présente un poli spéculaire et porte directement une couche métallique réfléchissante (10). 15. Réflecteur selon la revendication 14, caractérisé en ce que la couche de peau (73, 74) contient des micro-charges minérales. 16. Réflecteur selon l'une quelconque des revendications 12 à 15, caractérisé en ce que la ma- tière thermoplastique de peau (73, 74) est choisie dans le groupe comportant les polyoléfines (par exemple polyméthylène-pentène), les polyamides (par exemple homopolyamide aliphatique partiellement cristallin, polyamide 4.6, 6.6, 6G), les polyéthers (par exemple polyoxyphénylène), les polysulfures (par exemple poly- phénylène-sulfure), les polyesters linéaires (par exemple polyéthylène-téréphtalate) et leurs mélanges. 17. Réflecteur selon l'une quelconque des revendications 12 à 16, caractérisé en ce que la couche de peau (73, 74) présente un volume de l'ordre de 1/3 de la somme des volumes respectifs de la couche de peau (73, 74) et de la couche de coeur (72). 18. Réflecteur selon l'une quelconque des revendications 12 à 17, caractérisé en ce que ladite face convexe (6, 9) est granitée. 19. Réflecteur selon l'une quelconque des revendications 12 à 18, caractérisé en ce que la couche de coeur (72) est chargée. 20. Réflecteur selon la revendication 19, caractérisé en ce que la couche de coeur (72) est chargée de fibres de verre. 21. Réflecteur selon l'une quelconque des revendications 12 à 20, caractérisé en ce que la couche de coeur (72) est en un matériau choisi dans le groupe comportant les polyesters insaturés et les résines _hénoliques, expansés ou non. 22. Moule pour la mise en oeuvre du procédé selon l'une quelconque des revendications 1 à 11, compor- tant une face convexe de moulage (20) et une face concave de moulage (30) mutuellement espacées, définissant entre elleB une epreinte de moulage et9n et dn rifce d'lnJection (43) débouchant dana ladite empreinte iDo caractérisé en ce qu'il comporte une pluralité de plots (47) dans des emplacements respectifs espacés mutuellement et par rapport à l'orifice d'injection (43) des moyens (51, 58) pour placer à volonté lesdits plots (47) dans une position dans laquelle ils font saillie par rapport à la face concave de moulage (30} à l'in- térieur de l'empreinte de moulage (19), en étant espacés de la face convexe de moulage (20), et dans une position dans laquelle ils sont escamotés par rapport à la face concave de moulage (30),et des évents débouchant par la face concave de moulage (30} dans des zones (62) de l'empreinte (19) situées respectivement à l'opposé de l'orifice d'injection (43) par rapport à chacun des emplacements de plots (47). 23. Moule selon la revendication 22, caractérisé en ce que la face convexe de moulage (20) présente un poli spéculaire. 24. Moule selon l'une quelconque des revendi- cations 22 et 23, caractérisé en ce que la face concave de moulage (30) est granitée. 25. Moule selon l'une quelconque des reven- dications 22 à 24, caractérisé en ce qu'il comporte des moyens (45, 46) de circulation de fluide le long de l'empreinte de moulage (19).